(57)【要約】【課題】タブリードの耐電解液性、耐腐食性、耐湿性を確保し得る皮膜を形成し、この皮膜の厚さを容易に制御することで導電性を良好にし、更に、環境にやさしく、安全性に優れた水溶性高分子皮膜形成剤を提供することを目的とする。【解決手段】カルボキシル基若しくはスルホ基を含有親水基とするアニオン変性ポリビニルアルコールと、ブタンテトラカルボン酸，アミノカルボン酸若しくはアミノカルボン酸誘導体のいずれかとから成る水溶性高分子皮膜形成剤。【選択図】図１
2011202121.tif 000002
【特許請求の範囲】
【請求項１】
カルボキシル基若しくはスルホ基を含有親水基とするアニオン変性ポリビニルアルコールと、ブタンテトラカルボン酸，アミノカルボン酸若しくはアミノカルボン酸誘導体のいずれかとから成ることを特徴とする水溶性高分子皮膜形成剤。
【請求項２】
カルボキシル基若しくはスルホ基を含有親水基とするアニオン変性ポリビニルアルコールと、ブタンテトラカルボン酸，アミノカルボン酸若しくはアミノカルボン酸誘導体のいずれかと、VF3・3H2O，ZnF2・4H2O，CrF3・3H2O，CoF3・3H2O，NiF2・4H2O，CuF2・2H2Oから選択される水溶性フッ化水和物とから成ることを特徴とする水溶性高分子皮膜形成剤。
【請求項３】
前記カルボキシル基若しくはスルホ基を含有親水基とするアニオン変性ポリビニルアルコールは、重合度が５０〜２０００であることを特徴とする１，２のいずれか１項に記載の水溶性高分子皮膜形成剤。
【請求項４】
前記カルボキシル基若しくはスルホ基を含有親水基とするアニオン変性ポリビニルアルコールは、ケン化度が８０モル％〜９８．５モル％であることを特徴とする請求項１〜３のいずれか１項に記載の水溶性高分子皮膜形成剤。
【請求項５】
前記カルボキシル基若しくはスルホ基を含有親水基とするアニオン変性ポリビニルアルコールに対する前記ブタンテトラカルボン酸，アミノカルボン酸若しくはアミノカルボン酸誘導体のいずれかの固形分濃度比を０．４〜１．４としたことを特徴とする請求項１〜４のいずれか１項に記載の水溶性高分子皮膜形成剤。
【請求項６】
前記カルボキシル基若しくはスルホ基を含有親水基とするアニオン変性ポリビニルアルコールに対する前記ブタンテトラカルボン酸，アミノカルボン酸若しくはアミノカルボン酸誘導体のいずれかの固形分濃度比を０．４〜１．４とする前記カルボキシル基若しくはスルホ基を含有親水基とするアニオン変性ポリビニルアルコールと前記ブタンテトラカルボン酸，アミノカルボン酸若しくはアミノカルボン酸誘導体のいずれかとの混合物に、前記VF3・3H2O，ZnF2・4H2O，CrF3・3H2O，CoF3・3H2O，NiF2・4H2O，CuF2・2H2Oから選択される水溶性フッ化水和物を固形分濃度比で０．８〜２．５混合したことを特徴とする請求項２記載の水溶性高分子皮膜形成剤。
【請求項７】
カルボキシル基若しくはスルホ基を含有親水基とするアニオン変性ポリビニルアルコールと、ブタンテトラカルボン酸，アミノカルボン酸若しくはアミノカルボン酸誘導体のいずれかとを混合して溶媒で溶解することを特徴とする水溶性高分子皮膜形成剤の製造方法。
【請求項８】
カルボキシル基若しくはスルホ基を含有親水基とするアニオン変性ポリビニルアルコールと、ブタンテトラカルボン酸，アミノカルボン酸若しくはアミノカルボン酸誘導体のいずれかと、VF3・3H2O，ZnF2・4H2O，CrF3・3H2O，CoF3・3H2O，NiF2・4H2O，CuF2・2H2Oから選択される水溶性フッ化水和物とを混合し溶媒中で溶解することを特徴とする水溶性高分子皮膜形成剤の製造方法。
【請求項９】
前記溶媒は、純水であることを特徴とする請求項７，８のいずれか１項に記載の水溶性高分子皮膜形成剤の製造方法。
【請求項１０】
前記請求項１〜６のいずれか１項に記載の水溶性高分子皮膜形成剤からなる水溶性高分子皮膜を表面に被覆していることを特徴とするタブリード。
【請求項１１】
前記水溶性高分子皮膜は、表面層にフッ素成分を含有することを特徴とする請求項１０記載のタブリード。
【請求項１２】
前記水溶性高分子皮膜は、バナジウム，亜鉛，クロム，コバルト，ニッケル，銅の群から選択される金属成分を０．５９ｍｇ／ｍ２〜９．１０ｍｇ／ｍ２含有することを特徴とする請求項１０，１１のいずれか１項に記載のタブリード。
【請求項１３】
金属基材に、前記請求項１〜６のいずれか１項に記載の水溶性高分子皮膜形成剤を塗布し、この水溶性高分子皮膜形成剤を塗布した前記金属基材を１６０℃以上で加熱し、乾燥して前記金属基材の表面に塗布した水溶性高分子皮膜形成剤を脱水縮合して、前記金属基材の表面に水溶性高分子皮膜を形成することを特徴とするタブリードの製造方法。
【請求項１４】
前記金属基材は、アルミニウム，銅，ニッケル，又は、前記アルミニウム若しく前記銅にニッケルめっき又はスズめっきを施したものから選択されることを特徴とする請求項１３記載のタブリードの製造方法。
【発明の詳細な説明】
【技術分野】
【０００１】
本発明は、例えば、リチウムイオン二次電池の正極及び負極から外部に電気を取り出すための端子であるタブリードとなる金属基材の表面に塗布し、タブリードの耐電解液性、耐腐食性を確保する水溶性高分子皮膜形成剤に関するものである。
【背景技術】
【０００２】
近年、ガソリン自動車の代替えとして、電気自動車の開発が急速に発達してきている。この電気自動車を普及する際の最も重要な課題のひとつとなっているのが電源となる電池である。この電池にはリチウムイオン二次電池が採用されているが、このリチウムイオン二次電池を電気自動車に採用するには１０〜１５年の保証が必要といわれ、そのため、高品質・高信頼性が要求されている。
【０００３】
このリチウムイオン二次電池とは、正極・負極・セパレータ・電解液を金属ケース内或いはラミネート型のセル構造に収納して密閉構造としたものである。このリチウムイオン電池には、微量の水分でも悪影響を及ぼすため、完全密閉化は絶対条件となっている。また、安全性確保のため、その内部若しくは外部に安全弁を始め各種の保護機能を一体装備しているものが多い。
【０００４】
また、このリチウムイオン電池には、正極及び負極から外部に電気を取り出すためのタブリードと呼ばれる端子が付設している。このタブリードは、一般的には、正極にはアルミニウム、負極にはニッケルめっきを施した銅が用いられているが、これらの導体にはＰＰフィルムなどの絶縁フィルムを溶着して絶縁機能を発揮させる必要がある。しかし、万が一、リチウムイオン二次電池内部の電解液からフッ化水素が発生した際には、タブリードを形成する金属基材と絶縁フィルムとが剥がれ易い状態となり、この金属基材と絶縁フィルムとが完全に剥がれてしまった場合には電解液漏れによる重大な事故につながってしまう可能性がある。また、タブリードの腐食・溶解反応があれば、リチウムイオン二次電池自体の耐久性が低下してしまうという問題も生じる。そのため、金属基材と絶縁フィルムとの剥がれ対策やタブリード自体の耐腐食性の向上が重要となっている。
【０００５】
そのため、例えば、特開２００１−３０７７１５号、特開２００６−１２８０９６号、特許第３９５８５３６号及び特許第４０８１２７６号に示されるように、金属基材の表面に皮膜を形成して絶縁フィルムとの密着性の向上及び耐腐食性の向上を図ったタブリードの表面処理技術が提案されている。
【先行技術文献】
【特許文献】
【０００６】
【特許文献１】特開２００１−３０７７１５号公報
【特許文献２】特開２００６−１２８０９６号公報
【特許文献３】特許第３９５８５３６号公報
【特許文献４】特許第４０８１２７６号公報
【発明の概要】
【発明が解決しようとする課題】
【０００７】
しかしながら、従来の表面処理では、金属基材の表面に形成した皮膜が厚すぎて、タブリードの導電性を低下させたり、皮膜自体に歪が生じこの歪によって皮膜が持つ本来の耐性を低下させたり、或いは表面処理を行った際に極めて毒性の高い生成物が生じるなど、様々な問題があった。
【０００８】
そこで、本発明は、上記タブリードの問題を解決するために、耐電解液性、耐腐食性、耐湿性を確保し得る皮膜を形成し、この皮膜の厚さを容易に制御することで導電性を良好にし、更に、環境にやさしく、安全性に優れた水溶性高分子皮膜形成剤を提供することを目的とする。
【課題を解決するための手段】
【０００９】
添付図面を参照して本発明の要旨を説明する。
【００１０】
カルボキシル基若しくはスルホ基を含有親水基とするアニオン変性ポリビニルアルコールと、ブタンテトラカルボン酸，アミノカルボン酸若しくはアミノカルボン酸誘導体のいずれかとから成ることを特徴とする水溶性高分子皮膜形成剤に係るものである。
【００１１】
また、カルボキシル基若しくはスルホ基を含有親水基とするアニオン変性ポリビニルアルコールと、ブタンテトラカルボン酸，アミノカルボン酸若しくはアミノカルボン酸誘導体のいずれかと、VF3・3H2O，ZnF2・4H2O，CrF3・3H2O，CoF3・3H2O，NiF2・4H2O，CuF2・2H2Oから選択される水溶性フッ化水和物とから成ることを特徴とする水溶性高分子皮膜形成剤に係るものである。
【００１２】
また、前記カルボキシル基若しくはスルホ基を含有親水基とするアニオン変性ポリビニルアルコールは、重合度が５０〜２０００であることを特徴とする１，２のいずれか１項に記載の水溶性高分子皮膜形成剤に係るものである。
【００１３】
また、前記カルボキシル基若しくはスルホ基を含有親水基とするアニオン変性ポリビニルアルコールは、ケン化度が８０モル％〜９８．５モル％であることを特徴とする請求項１〜３のいずれか１項に記載の水溶性高分子皮膜形成剤に係るものである。
【００１４】
また、前記カルボキシル基若しくはスルホ基を含有親水基とするアニオン変性ポリビニルアルコールに対する前記ブタンテトラカルボン酸，アミノカルボン酸若しくはアミノカルボン酸誘導体のいずれかの固形分濃度比を０．４〜１．４としたことを特徴とする請求項１〜４のいずれか１項に記載の水溶性高分子皮膜形成剤に係るものである。
【００１５】
また、前記カルボキシル基若しくはスルホ基を含有親水基とするアニオン変性ポリビニルアルコールに対する前記ブタンテトラカルボン酸，アミノカルボン酸若しくはアミノカルボン酸誘導体のいずれかの固形分濃度比を０．４〜１．４とする前記カルボキシル基若しくはスルホ基を含有親水基とするアニオン変性ポリビニルアルコールと前記ブタンテトラカルボン酸，アミノカルボン酸若しくはアミノカルボン酸誘導体のいずれかとの混合物に、前記VF3・3H2O，ZnF2・4H2O，CrF3・3H2O，CoF3・3H2O，NiF2・4H2O，CuF2・2H2Oから選択される水溶性フッ化水和物を固形分濃度比で０．８〜２．５混合したことを特徴とする請求項２記載の水溶性高分子皮膜形成剤に係るものである。
【００１６】
また、カルボキシル基若しくはスルホ基を含有親水基とするアニオン変性ポリビニルアルコールと、ブタンテトラカルボン酸，アミノカルボン酸若しくはアミノカルボン酸誘導体のいずれかとを混合して溶媒で溶解することを特徴とする水溶性高分子皮膜形成剤の製造方法に係るものである。
【００１７】
また、カルボキシル基若しくはスルホ基を含有親水基とするアニオン変性ポリビニルアルコールと、ブタンテトラカルボン酸，アミノカルボン酸若しくはアミノカルボン酸誘導体のいずれかと、VF3・3H2O，ZnF2・4H2O，CrF3・3H2O，CoF3・3H2O，NiF2・4H2O，CuF2・2H2Oから選択される水溶性フッ化水和物とを混合し溶媒中で溶解することを特徴とする水溶性高分子皮膜形成剤の製造方法に係るものである。
【００１８】
また、前記溶媒は、純水であることを特徴とする請求項７，８のいずれか１項に記載の水溶性高分子皮膜形成剤の製造方法に係るものである。
【００１９】
また、前記請求項１〜６のいずれか１項に記載の水溶性高分子皮膜形成剤からなる水溶性高分子皮膜１を表面に被覆していることを特徴とするタブリードに係るものである。
【００２０】
また、前記水溶性高分子皮膜１は、表面層にフッ素成分を含有することを特徴とする請求項１０記載のタブリードに係るものである。
【００２１】
また、前記水溶性高分子皮膜１は、バナジウム，亜鉛，クロム，コバルト，ニッケル，銅の群から選択される金属成分を０．５９ｍｇ／ｍ２〜９．１０ｍｇ／ｍ２含有することを特徴とする請求項１０，１１のいずれか１項に記載のタブリードに係るものである。
【００２２】
また、金属基材２に、前記請求項１〜６のいずれか１項に記載の水溶性高分子皮膜形成剤を塗布し、この水溶性高分子皮膜形成剤を塗布した前記金属基材２を１６０℃以上で加熱し、乾燥して前記金属基材２の表面に塗布した水溶性高分子皮膜形成剤を脱水縮合して、前記金属基材２の表面に水溶性高分子皮膜１を形成することを特徴とするタブリードの製造方法に係るものである。
【００２３】
また、前記金属基材２は、アルミニウム，銅，ニッケル，又は、前記アルミニウム若しく前記銅にニッケルめっき又はスズめっきを施したものから選択されることを特徴とする請求項１３記載のタブリードの製造方法に係るものである。
【発明の効果】
【００２４】
本発明は上述のように構成したから、この水溶性高分子皮膜形成剤を、例えば、リチウムイオン電池のタブリードの表面処理剤として用いた場合は、タブリード表面に水溶性高分子皮膜を形成することができ、この水溶性高分子皮膜によって、耐電解液性、耐腐食性、耐湿性に優れたタブリードを形成することが可能となり、更に、この水溶性高分子皮膜は、従来の皮膜に比べて非常に薄い状態でタブリード表面に形成することができるので、タブリード表面を被覆した状態において、皮膜自体に歪が生じず、更に従来のタブリードよりも導電性の良いタブリードとなるので、リチウムイオン電池の性能を十分に発揮することができる耐久性、信頼性に優れた画期的なタブリード表面処理剤として用いることができる水溶性高分子皮膜形成剤となる。
【図面の簡単な説明】
【００２５】
【図１】本実施例のタブリード試験片を示す説明平面図である。
【図２】図１のＡ−Ａ断面図である。
【図３】実施例１〜実施例１５及び比較例１〜比較例３の構成条件一覧表である。
【図４】実施例１〜実施例１５及び比較例１〜比較例３の試験結果一覧表である。
【発明を実施するための形態】
【００２６】
好適と考える本発明の実施形態を、図面に基づいて本発明の作用を示して簡単に説明する。
【００２７】
本発明は、水溶性高分子のアニオン変性ポリビニルアルコール（以下、アニオン変性ＰＶＡ）に、架橋剤としての飽和脂肪族を加えたことで、アニオン変性ＰＶＡのみでは煮沸水に対して耐水性が非常に悪いものであったが、煮沸水に対しても優れた耐水性を有する水溶性高分子皮膜形成剤となる。
【００２８】
即ち、例えば、カルボキシル基若しくはスルホ基を含有親水基とするアニオン変性ＰＶＡと、ブタンテトラカルボン酸，アミノカルボン酸若しくはアミノカルボン酸誘導体のいずれかとを純水中で溶解した混合溶液を、例えば、金属基材２に塗布して加熱することで、脱水縮合反応を起こし、カルボキシル基若しくはスルホ基を含有親水基とするアニオン変性ＰＶＡをエステル結合化し、このカルボキシル基若しくはスルホ基を含有親水基とするアニオン変性ＰＶＡは、カルボニル化合物が生成した水溶性高分子皮膜１となる。即ち、付加反応が起こらない飽和脂肪族カルボン酸であるブタンテトラカルボン酸，アミノカルボン酸若しくはアミノカルボン酸誘導体のいずれかで誘導し、水溶性高分子のカルボキシル基若しくはスルホ基を含有親水基とするアニオン変性ＰＶＡをエステル結合化し、カルボニル化合物を作ることで優れた耐水性或いは耐湿性を有する水溶性高分子皮膜形成剤となる。
【００２９】
特に、この水溶性高分子皮膜形成剤は、例えば、金属基材２の表面に水溶性高分子皮膜１を形成した際は、この水溶性高分子皮膜１にカルボニル基が出現し、更に、この表面に絶縁フィルム３のポリプロピレン（ＰＰ）を溶着した場合は、この絶縁フィルム３と水溶性高分子皮膜１との密着層にカルボニル基の分極基を付加することとなり、水溶性高分子皮膜１と絶縁フィルム３とが、ファンデルワールス力、或いは水素結合などの化学的に非常に強固な結合状態となる。
【００３０】
また、例えば、カルボキシル基若しくはスルホ基を含有親水基とするアニオン変性ＰＶＡと、ブタンテトラカルボン酸，アミノカルボン酸若しくはアミノカルボン酸誘導体のいずれかとを純水中で溶解した混合溶液に、水溶性フッ化水和物（例えば、VF3・3H2O，ZnF2・4H2O，CrF3・3H2O，CoF3・3H2O，NiF2・4H2O，CuF2・2H2Oから選択される水溶性フッ化水和物）を加えれば、耐腐食性が向上することとなる。
【００３１】
即ち、この水溶性フッ化水和物に含有するフッ素は、電気陰性度が最大の原子であり、酸化剤でもある。また、水溶性フッ化水和物中の金属成分と常にイオン結合した状態で存在する。このため、水溶性高分子皮膜１形成前の金属基材２の表面には必ず酸素イオンが存在し、この水溶性高分子皮膜形成剤を塗布し、加熱・乾燥することで酸素イオンがこのフッ素イオンに引き寄せられ、フッ素と結合している金属との間で活性化された微小な金属酸化物が形成され、この水溶性高分子皮膜１と金属基材２との密着性を向上させることとなり、これによって、耐腐食性が向上することとなる。
【００３２】
従って、例えば、本発明の水溶性高分子皮膜形成剤を金属基材２の表面に塗布して水溶性高分子皮膜１を形成した場合、非常に厚さの薄い皮膜を形成することができるので皮膜に歪が生じない良好な水溶性高分子皮膜１となる。従って、例えば、この水溶性高分子皮膜形成剤をリチウムイオン電池のタブリード表面処理剤として用いた場合は、耐腐食性、耐湿性が向上し、前述した絶縁フィルム３との密着層、及び金属基材２との界面での微小な金属酸化物を形成することで総合的に改善され、耐電解液、耐フッ化水素酸などの信頼性が向上する。
【００３３】
また、従来の表面処理されたタブリードに比べて、表面の導電性の低下もなく、リチウムイオン電池の性能を十分に発揮することができる耐久性、信頼性に優れた画期的なタブリード表面処理剤として用いることができる水溶性高分子皮膜形成剤となる。
【実施例】
【００３４】
本発明の具体的な実施例について図面に基づいて説明する。
【００３５】
本実施例は、水溶性高分子と、架橋剤である飽和脂肪族カルボン酸と、水溶性フッ化水和物とからなる水溶性高分子皮膜形成剤を金属基材２に塗布して形成したタブリードである。
【００３６】
具体的には、カルボキシル基若しくはスルホ基を含有親水基とするアニオン変性ＰＶＡと、ブタンテトラカルボン酸，アミノカルボン酸若しくはアミノカルボン酸誘導体のいずれかと、VF3・3H2O，ZnF2・4H2O，CrF3・3H2O，CoF3・3H2O，NiF2・4H2O，CuF2・2H2Oから選択される水溶性フッ化水和物とを純水中で混合、溶解した水溶性高分子皮膜形成剤を金属基材２に塗布し、この金属基材２を加熱、乾燥することで前記水溶性高分子皮膜形成剤が脱水縮合を起こして、この金属基材２の表面に水溶性高分子皮膜１を形成したタブリードである。
【００３７】
更に詳しく説明すると、カルボキシル基若しくはスルホ基を含有親水基とするアニオン性ＰＶＡは、重合度５０〜２０００、ケン化度８０モル％〜９８．５モル％のものが好ましい。この重合度は、低すぎると水に溶け易くなり、また、高くなるに連れて皮膜強度は強くなるが、高くなりすぎると皮膜の歪が大きくなり、耐電解液性が低下してしまう。
【００３８】
また、ケン化度は、表面張力との関係があり、ケン化度が小さくなると表面張力は低下し、濡れ性が低下してしまう。
【００３９】
そこで、本実施例では、本実施例では、重合度７０〜１０００、ケン化度８７モル％〜９６モル％のものを採用し、タブリード表面処理液としての性能を発揮できる構成としている。
【００４０】
また、このように構成したカルボキシル基若しくはスルホ基を含有親水基とするアニオン変性ＰＶＡと、その架橋剤となるブタンテトラカルボン酸，アミノカルボン酸若しくはアミノカルボン酸誘導体のいずれかと、VF3・3H2O，ZnF2・4H2O，CrF3・3H2O，CoF3・3H2O，NiF2・4H2O，CuF2・2H2Oから選択される水溶性フッ化水和物とを固形分濃度比を調整して純水中で混合、溶解する。
【００４１】
具体的な固形分濃度比の調整量は、架橋剤にブタンテトラカルボン酸（１，２，３，４−ブタンテトラカルボン酸）を選択した場合は、カルボキシル基若しくはスルホ基を含有親水基とするアニオン変性ＰＶＡ（Ａ）に対するブタンテトラカルボン酸（Ｂ）の固形分濃度比（Ｂ／Ａ）を０．６〜１．４となるように混合し、また、アミノカルボン酸若しくはアミノカルボン酸誘導体（Ｂ）を選択した場合は、固形分濃度比（Ｂ／Ａ）を０．４〜１．２となるように混合している。
【００４２】
また、水溶性フッ化水和物（Ｃ）であるVF3・3H2O，ZnF2・4H2O，CrF3・3H2O，CoF3・3H2O，NiF2・4H2O，CuF2・2H2Oから選択したものを採用し、上述した固形分濃度比で混合した混合液（Ａ＋Ｂ）に対する水溶性フッ化水和物（Ｃ）の固形分濃度比（Ｃ／（Ａ＋Ｂ））を０．８〜２．５となるように混合している。
【００４３】
このようにして、カルボキシル基若しくはスルホ基を含有親水基とするアニオン変性ＰＶＡと、ブタンテトラカルボン酸，アミノカルボン酸若しくはアミノカルボン酸誘導体のいずれかと、VF3・3H2O，ZnF2・4H2O，CrF3・3H2O，CoF3・3H2O，NiF2・4H2O，CuF2・2H2Oから選択される水溶性フッ化水和物とを、純水中で混合、溶解して水溶性高分子皮膜形成剤を形成し、これを金属基材２に塗布して、加熱乾燥することで金属基材２の表面に水溶性高分子皮膜１が形成される。
【００４４】
更に、詳しく説明すると、タブリードに用いる金属基材２は、アルミニウム，銅，ニッケル、又は、前記アルミニウム若しく前記銅にニッケルめっき又はスズめっきを施したものを採用し、本実施例では、一般的なリチウムイオン電池の正極用として用いられるアルミ基材、負極用として用いられるニッケルめっきを施した銅基材の二種類の金属基材２を用いて、これらに前処理を施してから上述した水溶性高分子皮膜形成剤を塗布し、表面に水溶性高分子皮膜１を形成している。
【００４５】
具体的には、前記金属基材２をアルカリ処理＋純水洗浄で脱脂洗浄を行い、次いで、酸処理＋純水洗浄で表面を浄化し、エアブローで水分を飛ばして表面を乾燥させた状態の金属基材２を水溶性高分子皮膜形成剤の中に浸漬させて、この水溶性高分子皮膜形成剤を表面に付着させ、１６０℃以上に設定した乾燥炉に入れて４分〜１０分間加熱して乾燥させる。尚、この乾燥炉の加熱温度は、選択した成分や固形分濃度比によって適宜最適な温度を選択するものである。
【００４６】
また、このようにして金属基材２の表面に形成した水溶性高分子皮膜１中のVF3・3H2O，ZnF2・4H2O，CrF3・3H2O，CoF3・3H2O，NiF2・4H2O，CuF2・2H2Oから選択される水溶性フッ化水和物に含有する金属成分の含有量は、０．５９ｍｇ／ｍ２〜９．１０ｍｇ／ｍ２となるように構成することが好ましく、本実施例においては、０．５９ｍｇ／ｍ２〜６．１０ｍｇ／ｍ２の範囲で設定した。
【００４７】
この金属成分の含有量の調整は、金属基材２に形成される水溶性高分子皮膜１の厚さにも関係する。この水溶性高分子皮膜１の厚さのコントロールは、水溶性高分子皮膜形成剤の希釈度、即ち、水溶液粘度の調整、及び金属成分含有量などによって行うものである。
【００４８】
このように加熱乾燥することによって、金属基材２の表面に付着した水溶性高分子皮膜形成剤が脱水縮合反応を起こし、この脱水縮合反応によってエステル結合が生じてカルボニル化合物を生成することで耐水性、及び絶縁フィルム３との密着性にも優れた性質を有するものとなる。
【００４９】
また、本実施例の構成要件で構成した実施例１〜実施例１５及び本実施例の構成要件以外の条件を設定した比較例１〜比較例３を以下に示す。
【００５０】
＜実施例１＞
実施例１における水溶性高分子皮膜形成剤は、カルボキシル基を含有親水基に有するアニオン変性ＰＶＡ（Ａ）と、１，２，３，４−ブタンテトラカルボン酸（Ｂ）とを、固形分濃度比（Ｂ／Ａ）が１．０９となるように純水中で混合、溶解し、これにフッ化バナジウム水和物（VF3・3H2O）（Ｃ）を、固形分濃度比（Ｃ／（Ａ＋Ｂ））が０．９１となるように混合して形成したものであり、この水溶性高分子皮膜形成剤中にアルミ基材及びＮｉめっきを施した銅基材を浸漬して表面に水溶性高分子皮膜形成剤を付着させて、１６０℃で５分間加熱して、この水溶性高分子皮膜形成剤を乾燥させて金属基材２の表面に水溶性高分子皮膜１を形成した。
【００５１】
＜実施例２＞
実施例２における水溶性高分子皮膜形成剤は、カルボキシル基を含有親水基に有するアニオン変性ＰＶＡ（Ａ）と、１，２，３，４−ブタンテトラカルボン酸（Ｂ）とを、固形分濃度比（Ｂ／Ａ）が０．６１となるように純水中で混合、溶解し、これにフッ化亜鉛水和物（ZnF2・4H2O）（Ｃ）を、固形分濃度比（Ｃ／（Ａ＋Ｂ））が１．５２となるように混合して形成したものであり、この水溶性高分子皮膜形成剤中にアルミ基材及びＮｉめっきを施した銅基材を浸漬して表面に水溶性高分子皮膜形成剤を付着させて、２００℃で５分間加熱して、この水溶性高分子皮膜形成剤を乾燥させて金属基材２の表面に水溶性高分子皮膜１を形成した。
【００５２】
＜実施例３＞
実施例３における水溶性高分子皮膜形成剤は、カルボキシル基を含有親水基に有するアニオン変性ＰＶＡ（Ａ）と、１，２，３，４−ブタンテトラカルボン酸（Ｂ）とを、固形分濃度比（Ｂ／Ａ）が１．１０となるように純水中で混合、溶解し、これにフッ化クロム水和物（CrF3・3H2O）（Ｃ）を、固形分濃度比（Ｃ／（Ａ＋Ｂ））が１．４５となるように混合して形成したものであり、この水溶性高分子皮膜形成剤中にアルミ基材及びＮｉめっきを施した銅基材を浸漬して表面に水溶性高分子皮膜形成剤を付着させて、１８０℃で５分間加熱して、この水溶性高分子皮膜形成剤を乾燥させて金属基材２の表面に水溶性高分子皮膜１を形成した。
【００５３】
＜実施例４＞
実施例４における水溶性高分子皮膜形成剤は、カルボキシル基を含有親水基に有するアニオン変性ＰＶＡ（Ａ）と、１，２，３，４−ブタンテトラカルボン酸（Ｂ）とを、固形分濃度比（Ｂ／Ａ）が０．７２となるように純水中で混合、溶解し、これにフッ化コバルト水和物（CoF3・3H2O）（Ｃ）を、固形分濃度比（Ｃ／（Ａ＋Ｂ））が０．８７となるように混合して形成したものであり、この水溶性高分子皮膜形成剤中にアルミ基材及びＮｉめっきを施した銅基材を浸漬して表面に水溶性高分子皮膜形成剤を付着させて、１９０℃で５分間加熱して、この水溶性高分子皮膜形成剤を乾燥させて金属基材２の表面に水溶性高分子皮膜１を形成した。
【００５４】
＜実施例５＞
実施例５における水溶性高分子皮膜形成剤は、カルボキシル基を含有親水基に有するアニオン変性ＰＶＡ（Ａ）と、１，２，３，４−ブタンテトラカルボン酸（Ｂ）とを、固形分濃度比（Ｂ／Ａ）が０．６０となるように純水中で混合、溶解し、これにフッ化ニッケル水和物（NiF2・4H2O）（Ｃ）を、固形分濃度比（Ｃ／（Ａ＋Ｂ））が１．３３となるように混合して形成したものであり、この水溶性高分子皮膜形成剤中にアルミ基材及びＮｉめっきを施した銅基材を浸漬して表面に水溶性高分子皮膜形成剤を付着させて、１７０℃で５分間加熱して、この水溶性高分子皮膜形成剤を乾燥させて金属基材２の表面に水溶性高分子皮膜１を形成した。
【００５５】
＜実施例６＞
実施例６における水溶性高分子皮膜形成剤は、カルボキシル基を含有親水基に有するアニオン変性ＰＶＡ（Ａ）と、１，２，３，４−ブタンテトラカルボン酸（Ｂ）とを、固形分濃度比（Ｂ／Ａ）が１．３８となるように純水中で混合、溶解し、これにフッ化銅水和物（CuF2・2H2O）（Ｃ）を、固形分濃度比（Ｃ／（Ａ＋Ｂ））が２．１０となるように混合して形成したものであり、この水溶性高分子皮膜形成剤中にアルミ基材及びＮｉめっきを施した銅基材を浸漬して表面に水溶性高分子皮膜形成剤を付着させて、２２０℃で５分間加熱して、この水溶性高分子皮膜形成剤を乾燥させて金属基材２の表面に水溶性高分子皮膜１を形成した。
【００５６】
＜実施例７＞
実施例７における水溶性高分子皮膜形成剤は、カルボキシル基を含有親水基に有するアニオン変性ＰＶＡ（Ａ）と、５−アミノ−ｎ−吉草酸（アミノカルボン酸）（Ｂ）とを、固形分濃度比（Ｂ／Ａ）が０．４１となるように純水中で混合、溶解し、これにフッ化バナジウム水和物（VF3・3H2O）（Ｃ）を、固形分濃度比（Ｃ／（Ａ＋Ｂ））が１．７１となるように混合して形成したものであり、この水溶性高分子皮膜形成剤中にアルミ基材及びＮｉめっきを施した銅基材を浸漬して表面に水溶性高分子皮膜形成剤を付着させて、１９０℃で５分間加熱して、この水溶性高分子皮膜形成剤を乾燥させて金属基材２の表面に水溶性高分子皮膜１を形成した。
【００５７】
＜実施例８＞
実施例８における水溶性高分子皮膜形成剤は、カルボキシル基を含有親水基に有するアニオン変性ＰＶＡ（Ａ）と、５−アミノ−ｎ−吉草酸（アミノカルボン酸）（Ｂ）とを、固形分濃度比（Ｂ／Ａ）が１．０１となるように純水中で混合、溶解し、これにフッ化クロム水和物（CrF3・3H2O）（Ｃ）を、固形分濃度比（Ｃ／（Ａ＋Ｂ））が１．２２となるように混合して形成したものであり、この水溶性高分子皮膜形成剤中にアルミ基材及びＮｉめっきを施した銅基材を浸漬して表面に水溶性高分子皮膜形成剤を付着させて、１９０℃で５分間加熱して、この水溶性高分子皮膜形成剤を乾燥させて金属基材２の表面に水溶性高分子皮膜１を形成した。
【００５８】
＜実施例９＞
実施例９における水溶性高分子皮膜形成剤は、カルボキシル基を含有親水基に有するアニオン変性ＰＶＡ（Ａ）と、５−アミノ−ｎ−吉草酸（アミノカルボン酸）（Ｂ）とを、固形分濃度比（Ｂ／Ａ）が１．２０となるように純水中で混合、溶解し、これにフッ化コバルト水和物（CoF3・3H2O）（Ｃ）を、固形分濃度比（Ｃ／（Ａ＋Ｂ））が２．４８となるように混合して形成したものであり、この水溶性高分子皮膜形成剤中にアルミ基材及びＮｉめっきを施した銅基材を浸漬して表面に水溶性高分子皮膜形成剤を付着させて、１９０℃で５分間加熱して、この水溶性高分子皮膜形成剤を乾燥させて金属基材２の表面に水溶性高分子皮膜１を形成した。
【００５９】
＜実施例１０＞
実施例１０における水溶性高分子皮膜形成剤は、カルボキシル基を含有親水基に有するアニオン変性ＰＶＡ（Ａ）と、塩化ジルコニウム化合物アミノカルボン酸（アミノカルボン酸誘導体）（Ｂ）とを、固形分濃度比（Ｂ／Ａ）が０．７６となるように純水中で混合、溶解し、これにフッ化バナジウム水和物（VF3・3H2O）（Ｃ）を、固形分濃度比（Ｃ／（Ａ＋Ｂ））が２．１３となるように混合して形成したものであり、この水溶性高分子皮膜形成剤中にアルミ基材及びＮｉめっきを施した銅基材を浸漬して表面に水溶性高分子皮膜形成剤を付着させて、２１０℃で５分間加熱して、この水溶性高分子皮膜形成剤を乾燥させて金属基材２の表面に水溶性高分子皮膜１を形成した。
【００６０】
＜実施例１１＞
実施例１１における水溶性高分子皮膜形成剤は、カルボキシル基を含有親水基に有するアニオン変性ＰＶＡ（Ａ）と、塩化ジルコニウム化合物アミノカルボン酸（アミノカルボン酸誘導体）（Ｂ）とを、固形分濃度比（Ｂ／Ａ）が０．６８となるように純水中で混合、溶解し、これにフッ化クロム水和物（CrF3・3H2O）（Ｃ）を、固形分濃度比（Ｃ／（Ａ＋Ｂ））が１．４５となるように混合して形成したものであり、この水溶性高分子皮膜形成剤中にアルミ基材及びＮｉめっきを施した銅基材を浸漬して表面に水溶性高分子皮膜形成剤を付着させて、２１０℃で５分間加熱して、この水溶性高分子皮膜形成剤を乾燥させて金属基材２の表面に水溶性高分子皮膜１を形成した。
【００６１】
＜実施例１２＞
実施例１２における水溶性高分子皮膜形成剤は、カルボキシル基を含有親水基に有するアニオン変性ＰＶＡ（Ａ）と、塩化ジルコニウム化合物アミノカルボン酸（アミノカルボン酸誘導体）（Ｂ）とを、固形分濃度比（Ｂ／Ａ）が０．７１となるように純水中で混合、溶解し、これにフッ化コバルト水和物（CoF3・3H2O）（Ｃ）を、固形分濃度比（Ｃ／（Ａ＋Ｂ））が１．３３となるように混合して形成したものであり、この水溶性高分子皮膜形成剤中にアルミ基材及びＮｉめっきを施した銅基材を浸漬して表面に水溶性高分子皮膜形成剤を付着させて、２１０℃で５分間加熱して、この水溶性高分子皮膜形成剤を乾燥させて金属基材２の表面に水溶性高分子皮膜１を形成した。
【００６２】
＜実施例１３＞
実施例１３における水溶性高分子皮膜形成剤は、スルホ基を含有親水基に有するアニオン変性ＰＶＡ（Ａ）と、１，２，３，４−ブタンテトラカルボン酸（Ｂ）とを、固形分濃度比（Ｂ／Ａ）が０．９８となるように純水中で混合、溶解し、これにフッ化バナジウム水和物（VF3・3H2O）（Ｃ）を、固形分濃度比（Ｃ／（Ａ＋Ｂ））が１．２２となるように混合して形成したものであり、この水溶性高分子皮膜形成剤中にアルミ基材及びＮｉめっきを施した銅基材を浸漬して表面に水溶性高分子皮膜形成剤を付着させて、１９０℃で４分間加熱して、この水溶性高分子皮膜形成剤を乾燥させて金属基材２の表面に水溶性高分子皮膜１を形成した。
【００６３】
＜実施例１４＞
実施例１４における水溶性高分子皮膜形成剤は、スルホ基を含有親水基に有するアニオン変性ＰＶＡ（Ａ）と、１，２，３，４−ブタンテトラカルボン酸（Ｂ）とを、固形分濃度比（Ｂ／Ａ）が１．１１となるように純水中で混合、溶解し、これにフッ化クロム水和物（CrF3・3H2O）（Ｃ）を、固形分濃度比（Ｃ／（Ａ＋Ｂ））が１．３６となるように混合して形成したものであり、この水溶性高分子皮膜形成剤中にアルミ基材及びＮｉめっきを施した銅基材を浸漬して表面に水溶性高分子皮膜形成剤を付着させて、１９０℃で４分間加熱して、この水溶性高分子皮膜形成剤を乾燥させて金属基材２の表面に水溶性高分子皮膜１を形成した。
【００６４】
＜実施例１５＞
実施例１５おける水溶性高分子皮膜形成剤は、スルホ基を含有親水基に有するアニオン変性ＰＶＡ（Ａ）と、１，２，３，４−ブタンテトラカルボン酸（Ｂ）とを、固形分濃度比（Ｂ／Ａ）が１．０５となるように純水中で混合、溶解し、これにフッ化コバルト水和物（CoF3・3H2O）（Ｃ）を、固形分濃度比（Ｃ／（Ａ＋Ｂ））が１．４９となるように混合して形成したものであり、この水溶性高分子皮膜形成剤中にアルミ基材及びＮｉめっきを施した銅基材を浸漬して表面に水溶性高分子皮膜形成剤を付着させて、１９０℃で４分間加熱して、この水溶性高分子皮膜形成剤を乾燥させて金属基材２の表面に水溶性高分子皮膜１を形成した。
【００６５】
＜比較例１＞
比較例１における水溶性高分子皮膜形成剤は、カルボキシル基を含有親水基に有するアニオン変性ＰＶＡ（Ａ）と、１，２，３，４−ブタンテトラカルボン酸（Ｂ）とを、固形分濃度比（Ｂ／Ａ）が１．０１となるように純水中で混合、溶解し、これにフッ化バナジウム水和物（VF3・3H2O）（Ｃ）を、固形分濃度比（Ｃ／（Ａ＋Ｂ））が０．９１となるように混合して形成したものであり、この水溶性高分子皮膜形成剤中にアルミ基材及びＮｉめっきを施した銅基材を浸漬して表面に水溶性高分子皮膜形成剤を付着させて、１４０℃で５分間加熱して、この水溶性高分子皮膜形成剤を乾燥させて金属基材２の表面に水溶性高分子皮膜１を形成した。
【００６６】
＜比較例２＞
比較例２における水溶性高分子皮膜形成剤は、カルボキシル基を含有親水基に有するアニオン変性ＰＶＡ（Ａ）と、アジピン酸（Ｂ）とを、固形分濃度比（Ｂ／Ａ）が０．７１となるように純水中で混合、溶解し、これにフッ化クロム水和物（CrF3・3H2O）（Ｃ）を、固形分濃度比（Ｃ／（Ａ＋Ｂ））が１．２１となるように混合して形成したものであり、この水溶性高分子皮膜形成剤中にアルミ基材及びＮｉめっきを施した銅基材を浸漬して表面に水溶性高分子皮膜形成剤を付着させて、１８０℃で５分間加熱して、この水溶性高分子皮膜形成剤を乾燥させて金属基材２の表面に水溶性高分子皮膜１を形成した。
【００６７】
＜比較例３＞
比較例３における水溶性高分子皮膜形成剤は、カルボキシル基を含有親水基に有するアニオン変性ＰＶＡ（Ａ）と、プロピオン酸（Ｂ）とを、固形分濃度比（Ｂ／Ａ）が０．６５となるように純水中で混合、溶解し、これにフッ化クロム水和物（CrF3・3H2O）（Ｃ）を、固形分濃度比（Ｃ／（Ａ＋Ｂ））が０．８６となるように混合して形成したものであり、この水溶性高分子皮膜形成剤中にアルミ基材及びＮｉめっきを施した銅基材を浸漬して表面に水溶性高分子皮膜形成剤を付着させて、１８０℃で５分間加熱して、この水溶性高分子皮膜形成剤を乾燥させて金属基材２の表面に水溶性高分子皮膜１を形成した。
【００６８】
尚、上述した実施例１〜実施例１５及び比較例１〜比較例３の構成条件をまとめたものを図３の構成条件一覧表に示す。
【００６９】
また、上述した実施例１〜実施例１５及び比較例１〜比較例３で作製したタブリード試験片４について、具体的に説明すると、金属基材２となるアルミ基材及びＮｉめっきを施した銅基材は、厚さ０．２ｍｍの板材を用いて、６０ｍｍ×４０ｍｍの方形状に切り出したものを使用した。これらの金属基材２を上述した実施例１〜実施例１５及び比較例１〜比較例３に示した条件で表面処理を行って、表面に水溶性高分子皮膜１を形成し、図１，図２に示すように、この表面に水溶性高分子皮膜１を形成した金属基材２の上下面に、この基材を挟んで重合状態に絶縁フィルム３（厚さ１００μｍ、幅１５ｍｍのものを使用）を両端が５ｍｍずつ突出するようにして架設し、この状態で溶着してタブリード試験片４を作製した。
【００７０】
尚、金属基材２は、上記以外に銅，ニッケル，ニッケルめっきを施したアルミ，スズめっきを施したアルミ若しくはスズめっきを施した銅を用いても良い。
【００７１】
このように実施例１〜実施例１５及び比較例１〜比較例３で表面に水溶性高分子皮膜１を形成した金属基材２に絶縁フィルム３を溶着して作製したタブリード試験片４に対して、以下に示す６項目の試験を行い、水溶性高分子皮膜１を形成するための水溶性高分子皮膜形成剤がタブリード表面処理剤として有効かどうかの確認を行った。
【００７２】
本実施例で行った試験内容は、（１）浸透液試験、（２）剥離強度試験、（３）フッ化水素酸浸漬試験、（４）電解液浸漬試験、（５）耐湿試験、（６）塩水噴霧試験の６項目であり、試験の順番は、（１）〜（６）の順番で実施し、また、（１）浸透液試験、（２）剥離強度試験、（３）フッ化水素酸浸漬試験までは全てのタブリード試験片４に対して試験を行い、この（３）フッ化水素酸浸漬試験に合格したものだけを次の試験に進め、以降も同様に合格したものだけを次の試験に進めることとした。以下に試験内容の詳細を説明する。
【００７３】
（１）浸透液試験
浸透液試験の目的は、所定の表面処理条件を施した金属基材２に絶縁フィルム３を溶着して形成したタブリード試験片４に問題があるかどうかを外観的に確認するものである。
【００７４】
試験内容は、絶縁フィルム３を溶着した部分の四隅に浸透液（脂肪酸エステルや赤色染料など）を滴下し、１０分放置した後、洗浄液（ｎ−ヘプタン）で滴下した浸透液を拭き取り、浸透液を滴下した箇所の絶縁フィルム３に浸透液が浸透しているかどうかを目視および顕微鏡などで確認する。
【００７５】
試験判定は、浸透が無ければ合格、貫通浸透や部分的な浸透があれば不合格とする。
【００７６】
（２）剥離強度試験
剥離強度試験の目的は、所定の表面処理条件を施した金属基材２に絶縁フィルム３を溶着して形成したタブリード試験片４における引張強度、即ち、金属基材２と絶縁フィルム３との密着性を確認するものである。
【００７７】
試験内容は、二軸延伸ナイロン（ＯＮｙ）／アルミ箔（Ａｌ）／無延伸ポリプロピレン（ＣＰＰ）からなる三層ラミネートフィルムを半分に折り、これにタブリード試験片４を挟み込んだ状態で、溶着機を用いてラミネートフィルムとタブリード試験片４を溶着したサンプルを作製する。このサンプルを１５ｍｍ幅に切断し、引張試験機を用いて１０ｍｍ／分で引っ張り、溶着部が剥離する際の荷重を測定することで剥離強度を確認する。
【００７８】
試験判定は、剥離時の荷重が４０Ｎ以上であれば合格とし、４０Ｎに満たないものは不合格とする。
【００７９】
（３）フッ化水素酸浸漬試験
フッ化水素酸浸漬試験の目的は、電解液に水が混入するとフッ化水素が発生するが、その仮想状態としてタブリード試験片４をフッ化水素酸に浸漬させ、所定の表面処理条件を施した金属基材２と絶縁フィルム３との間に剥がれが生じるかどうかの確認を行うものである。
【００８０】
試験内容は、濃度１％のフッ化水素酸を入れた容器内にタブリード試験片４を浸漬させた後、剥がれの有無を確認する。
【００８１】
尚、アルミ基材で形成したタブリード試験片４については、フッ化水素酸に容易に溶解してしまうため、このフッ化水素酸浸漬試験は行わないこととした。
【００８２】
試験判定は、所定の表面処理条件を施した金属基材２と絶縁フィルム３との間に剥がれが無いこと、若しくは剥がれが１ｍｍ以内であれば合格とし、それ以上の剥がれが生じた場合は不合格とする。
【００８３】
（４）電解液浸漬試験
電解液浸漬試験の目的は、リチウムイオン電池に使用される電解液によって所定の表面処理条件を施した金属基材２と絶縁フィルム３との間に剥がれが生じるかどうかのタブリードとしての信頼性確認を行うものである。
【００８４】
試験内容は、密閉容器（フッ素樹脂製の容器）内にリチウムイオン電池用電解液（本試験では、溶質は六フッ化リン酸リチウムを使用）を入れ、この中にタブリード試験片４を入れて密閉し、アルミ箔で覆い、これを爆発ベント付恒温器に入れて８５℃に設定して４週間放置した後、剥がれの有無を確認する。
【００８５】
試験判定は、所定の表面処理条件を施した金属基材２と絶縁フィルム３との間に剥がれが無いこと、若しくは剥がれが１ｍｍ以内であれば合格とし、それ以上の剥がれが生じた場合は不合格とする。
【００８６】
（５）耐湿試験
耐湿試験の目的は、タブリードとしての水分に対する耐腐食性を確認するものである。
【００８７】
試験内容は、所定の表面処理条件を施した金属基材２に絶縁フィルム３を溶着したタブリード試験片４を、ステンレストレー上にフッ素樹脂製のバーで挟持して立設状態にして恒温恒湿器に入れ、温度６０℃、湿度９５％に設定して９６時間放置した後、腐食の有無を目視および顕微鏡などで確認する。
【００８８】
試験判定は、所定の表面処理条件を施した金属基材２と絶縁フィルム３との境界部で腐食の発生が無く、その他の部分で、水分が部分的に付着した汚れがある程度のものまでは合格とし、腐食が生じているもの、タブリード試験片４の広範囲に水が付着した汚れがあるものは不合格とする。
【００８９】
（６）塩水噴霧試験
塩水噴霧試験は、目的はタブリードの塩水に対する耐腐食性を確認するものである。
【００９０】
試験内容は、塩水噴霧試験機に、所定の表面処理条件を施した金属基材２に絶縁フィルム３を溶着したタブリード試験片４を傾斜状態にセットし、３５℃に設定して５％塩化ナトリウム溶液を噴霧量２ｍｌ／Ｈ，噴霧圧力０．０９８ＭＰａの条件で９６時間噴霧した後、腐食の有無を目視および顕微鏡などで確認する。
【００９１】
試験判定は、所定の表面処理条件を施した金属基材２と絶縁フィルム３との境界部で腐食の発生が無く、その他の部分で、塩水が部分的に付着した汚れがある程度のものまでは合格とし、腐食が生じているもの、タブリード試験片４の広範囲に塩水が付着した汚れがあるものは不合格となる。
【００９２】
実施例１〜実施例１５及び比較例１〜比較例３を上記６項目の試験を行った結果を以下に示す。
【００９３】
浸透液試験の結果は、実施例１〜実施例１５においては、アルミ基材及びＮｉめっきを施した銅基材のいずれの金属基材２も、浸透液の浸透はなく、また、汚れの付着もない結果が得られ、全タブリード試験片４が合格判定であった。また、比較例１〜比較例３においても、同様に全タブリード試験片４が合格判定であった。
【００９４】
また、剥離強度試験の結果は、実施例１〜実施例１５においては、実施例２及び実施例７以外のアルミ基材及びＮｉめっきを施した銅基材のいずれの金属基材２も剥離荷重は５０Ｎ以上あり、実施例２及び実施例７は、アルミ基材及びＮｉめっきを施した銅基材のいずれの金属基材２も５０Ｎ以下であったが、４０Ｎ以上の剥離荷重は得られたので、全タブリード試験片４が合格判定となった。また、比較例１〜比較例３においては、全タブリード試験片４が剥離荷重５０Ｎ以上の合格判定であった。
【００９５】
また、フッ化水素酸浸漬試験の結果は、実施例１〜実施例１５においては、実施例２，実施例５，実施例６，実施例１３〜実施例１５の６つのタブリード試験片４において、１ｍｍ以内の微小な絶縁フィルム３の剥がれが確認され、それ以外のタブリード試験片４は、絶縁フィルム３の剥がれが全く無い結果であり、全タブリード試験片４が合格判定であった。これに対して、比較例１〜比較例３は、比較例１と比較例２は、１ｍｍ以上３ｍｍ以内の絶縁フィルム３の剥がれが確認され、また、比較例３においては３ｍｍ以上の絶縁フィルム３の剥がれが確認された。
【００９６】
従って、比較例に関しては、このフッ化水素酸浸漬試験で全てのタブリード試験片４が不合格となり、これより先の試験は行わないこととした。
【００９７】
また、電解液浸漬試験の結果は、実施例１〜実施例１５においては、実施例１，実施例３，実施例４のアルミ基材及びＮｉめっきを施した銅基材のいずれの金属基材２の場合及び実施例８，実施例９のＮｉめっきを施した銅基材のタブリード試験片４で絶縁フィルム３の剥がれが全く無い結果であり、それ以外のタブリード試験片４は、１ｍｍ以内の微小な絶縁フィルム３の剥がれが確認されたが問題の無いレベルであり、全タブリード試験片４が合格判定であった。
【００９８】
尚、比較例１〜比較例３は、前のフッ化水素酸浸漬試験において、剥がれの度合いがひどく、不合格判定となったため、この電解液浸漬試験以降は実施していない。
【００９９】
また、耐湿性試験の結果は、実施例１〜実施例１５においては、アルミ基材及びＮｉめっきを施した銅基材のいずれの金属基材２の場合も、所定の表面処理条件を施した金属基材２と絶縁フィルム３との境界部で腐食の発生が無く、その他の部分においても、水分がほんの僅かに付着した程度の汚れしかなく、良好な結果が得られ、全タブリード試験片４が合格判定であった。
【０１００】
また、塩水噴霧試験結果は、実施例１〜実施例１５においては、実施例７，実施例８及び実施例９のＮｉめっきを施した銅基材のタブリード試験片４で、所定の表面処理条件を施した金属基材２と絶縁フィルム３との境界部で腐食の発生は無いが、その他の部分で、塩水が部分的に付着した汚れがみられたが合格判定レベルであり、その他のタブリード試験片４は、所定の表面処理条件を施した金属基材２と絶縁フィルム３との境界部で腐食の発生が無く、その他の部分においても、塩水がほんの僅かに付着した程度の汚れしかなく、良好な結果が得られ、全タブリード試験片４が合格判定であった。
【０１０１】
尚、上述した実施例１〜実施例１５及び比較例１〜比較例３の試験結果をまとめたものを図４の試験結果一覧表に示す。
【０１０２】
このように、本実施例の構成要件で構成した実施例１〜実施例１５に示した水溶性高分子皮膜形成剤は、全ての試験において全く問題の無い結果であった。
【０１０３】
また、比較例１〜比較例３の結果が示すように、金属基材２に水溶性高分子皮膜形成剤を付着させた状態で加熱する温度を１６０℃未満にした場合は、脱水縮合反応が十分に行われず、形成した水溶性高分子皮膜１中に水分が残り、この水溶性高分子皮膜１と絶縁フィルム３とを溶着した場合、水分を含んだ分子間結合となり、化学的な結合力が低下することで密着性が低下してしまう。
【０１０４】
また、ブタンテトラカルボン酸，アミノカルボン酸若しくはアミノカルボン酸誘導体以外の飽和脂肪族を用いた場合は、カルボキシル基の分岐数が少なく、このため架橋不足となることで耐水性が低下し、これらによって水溶性高分子皮膜１中へのフッ化水素酸の侵入が起こり、絶縁フィルム３の剥がれが生じてしまう結果となった。
【０１０５】
以上の結果より、本実施例で示した実施例１〜実施例１５に示した水溶性高分子皮膜形成剤は、リチウムイオン電池に用いるタブリードの耐水性を確保し、耐電解液性、耐腐食性を向上させるための表面処理剤として有効に作用し、従来に比して優れた耐久性及び信頼性を有するタブリードを形成することができる優れた水溶性高分子皮膜形成剤となる。
【０１０６】
尚、本発明は、本実施例に限られるものではなく、各構成要件の具体的構成は適宜設計し得るものである。
【符号の説明】
【０１０７】
１  水溶性高分子皮膜
２  金属基材
【図１】
2011202121.tif 000003
【図２】
2011202121.tif 000004
【図３】
2011202121.tif 000005
【図４】
2011202121.tif 000006